Brevet FR2775576A1 — publié le 19990910

Procédé pour éviter l'adhérence du tartre sur un fond chauffant en acier inoxydable d'une bouilloire La présente invention concerne un procédé pour éviter l'adhérence du tartre sur un fond chauffant en acier inoxydable d'une bouilloire, ce fond chauffant comportant sur l'une de ses faces une résistance chauffante telle qu'une piste résistive déposée par sérigraphie sur une couche d'émail. La cuisson de cette piste résistive et de cette couche d'émail a pour effet d'oxyder fortement la face du fond chauffant opposée à la face comportant la piste résistive sérigraphiée. Cette face oxydée favorise l'adhérence du tartre qui se forme lors des ébullitions successives de l'eau de la bouilloire. Le but de la présente invention est de remédier à l'inconvénient ci-dessus. L invention vise ainsi un procédé pour éviter l'adhérence du tartre sur un fond chauffant en acier inoxydable d'une bouilloire, ce fond chauffant comportant sur l'une de ses faces une résistance chauffante. Suivant l'invention, ce procédé est caractérisé par l'étape consistant à polir suffisamment l'autre face pour obtenir un poli miroir. Les essais ont montré que grâce au polissage miroir de ladite face du fond chauffant, le tartre n'adhérait plus à cette face. De préférence, le polissage est réalisé mécaniquement au moyen d'un abrasif, ou par voie chimique ou électrochimique. De préférence également, l'étape de polissage est suivie par une étape d'oxydation à l'air dans une enceinte chauffée à 300 C environ. D'autres particularités et avantages de l'invention apparaîtront encore dans la description ciaprès. Aux dessins annexés donnés à titre d'exemples non limitatifs: - la figure 1 est une vue en coupe partielle d'une bouilloire comportant un fond chauffant; - la figure 2 est une vue en plan de la face du fond chauffant comportant la piste résistive chauffante sérigraphiée. La figure 1 représente une bouilloire 1 comportant un fond chauffant 2 en forme de coupelle, en acier inoxydable ferritique. Ce fond chauffant comporte une face 3 destinée à venir en contact avec l'eau de la bouilloire et une face 4 comportant une piste résistive chauffante (voir figure 2). Cette piste résistive 5 est déposée par sérigraphie sur une couche de base en émail permettant d'isoler électriquement cette piste résistive 5 par rapport au fond chauffant en acier inoxydable. Après dépôt de la couche de base en émail et de la piste résistive 5, l'ensemble est soumis à une cuisson à environ 800"C. Lors de cette cuisson, la face 3 s'oxyde fortement et favorise l'adhérence du tartre qui se forme lors des ébullitions successives de l'eau de la bouilloire. Conformément au procédé selon l'invention, on soumet la face oxydée 3 du fond chauffant 2 à un polissage suffisant pour obtenir un poli miroir . Ce polissage miroir peut être obtenu en utilisant une toile abrasive à grains très fins. De préférence, l'étape de polissage ci-dessus est suivie par une étape d'oxydation à l'air dans un four chauffé à 300"C environ pendant environ 1/4 d'heure. Cette oxydation a pour effet de créer sur la face 3 du fond chauffant, une fine couche d'oxyde donnant à cette face un aspect paille qui renforce les propriétés anti-adhérentes à l'égard du tartre. REVENDICATIONS 1. Procédé pour éviter l'adhérence du tartre sur un fond chauffant (2) en acier inoxydable d'une bouilloire, ce fond chauffant (2) comportant sur l'une de ses faces une résistance chauffante (5), ledit procédé étant caractérisé par l'étape consistant à polir suffisamment l'autre face (3) pour obtenir un poli miroir. 2. Procédé conforme à la revendication 1, caractérisé en ce que ladite résistance chauffante (5) est une piste résistive déposée par sérigraphie sur une couche d'émail, la cuisson de cette piste résistive et de cette couche d'émail, à haute température ayant pour effet d'oxyder l'autre face (3) dudit fond chauffant (5). 3. Procédé conforme à l'une des revendications 1 ou 2, caractérisé en ce que le polissage est réalisé mécaniquement au moyen d'un abrasif. 4. Procédé conforme à l'une des revendications l à 3, caractérisé en ce que le polissage est réalisé chimiquement ou électrochimiquement. 5. Procédé conforme à l'une des revendications l à 4, caractérisé en ce que l'étape de polissage est suivie par une étape d'oxydation à l'air dans une enceinte chauffée à 300"C environ.